(57)【要約】      （修正有）【課題】高硬度で傷が付きにくく、汚れが付着しにくい非粘着性を有し、汚れが拭き取りやすく清掃性に優れた調理器具を提供する。【解決手段】金属または表面処理鋼からなる母材３１の表面に、シリコン系またはアルミナ系の微粉体２１を主体にしたセラミックス層としての塗膜１２を塗装形成し、調理加熱前の塗膜１２の表面に指を触れたときに、指紋の付着が無いか、或いは空拭きで付着した指紋が拭き取れるようなセラミックス成分を、塗膜１２の微粉体２１として選定する。【選択図】図７
2015110003.tif 000002
【特許請求の範囲】
【請求項１】
金属または表面処理鋼からなる母材の表面に、セラミックス粒体を主体とした塗膜を塗装した調理器具において、
調理加熱前の前記塗膜の表面に指を触れたときに、指紋の付着が無いか、或いは空拭きで付着した指紋が拭き取れるセラミックス成分を選定したことを特徴とする調理器具。
【請求項２】
金属または表面処理鋼からなる母材の表面に、セラミックス粒体を主体とした塗膜を塗装した調理器具において、
前記塗膜の表面へ載せた付着物を、２５０℃以上の加熱を１０分以上行って炭化させたときに、加熱後冷えた状態で、前記表面に固着した炭化物が水に浸すか、或いは浸した水に中性洗剤を滴下して、１分以内に拭き取れるようなセラミックス成分を選定したことを特徴とする調理器具。
【請求項３】
前記塗膜の表面へ載せた付着物を、２５０℃以上の加熱を１０分以上行って炭化させたときに、加熱後冷えた状態で、前記表面に固着した炭化物が振動で落下するようなセラミックス成分を選定したことを特徴とする請求項２記載の調理器具。
【請求項４】
金属または表面処理鋼からなる母材の表面に、セラミックス粒体を主体とした塗膜を塗装した調理器具において、
被調理物から前記塗膜の表面へ油汚れが落ちて焦げ付いたときに、加熱後冷えた状態で、前記表面に固着した油汚れが水に浸すか、或いは浸した水に中性洗剤を滴下して、清掃補助具を使わずに落とせるようなセラミックス成分を選定したことを特徴とする調理器具。
【発明の詳細な説明】
【技術分野】
【０００１】
本発明は、調理用皿や調理用容器などの調理器具に関する。
【背景技術】
【０００２】
従来、被調理物を載せる調理器具に、フッ素系樹脂やシリコン系樹脂の被膜層を形成することで、調理時に飛散した油や食品かすなどの汚れを拭き取りやすくしたものが知られている（例えば特許文献１）
【先行技術文献】
【特許文献】
【０００３】
【特許文献１】特開２０１０−２６７４２２号公報
【発明の概要】
【発明が解決しようとする課題】
【０００４】
しかし、このような有機系塗料は塗膜に傷がつきやすい問題点があり、また、汚れの付着の低減、付着物の拭き取りやすさの向上、つまり非粘着性や清掃性のさらなる向上が要望されていた。
【０００５】
そこで本発明は上記問題点に鑑み、高硬度で傷が付きにくく、汚れが付着しにくい非粘着性を有し、汚れが拭き取りやすく清掃性に優れた調理器具を提供することを、共通の目的とする。
【課題を解決するための手段】
【０００６】
請求項１の発明では、粒体を主体にしたセラミックス層を形成することで、母材の表面に非粘着性と撥水性を有する膜が形成され、高硬度で傷がつきにくく、汚れが付着しにくくなる調理器具を提供できる。また、セラミックス層には有機化合物を含んでいないので、高温下であっても硬度や非粘着性が低下することは無く、さらにその非粘着性により容易に汚れを拭き取ることができるので、強制的に汚れを落として傷がついてしまう問題も解消する。また、塗膜の表面に指を触れたときに指紋が付着しても、その指紋を乾拭きで容易に拭取ることができ、不潔感を一掃することができる。
【０００７】
請求項２の発明では、粒体を主体にしたセラミックス層を形成することで、母材の表面に非粘着性と撥水性を有する膜が形成され、高硬度で傷がつきにくく、汚れが付着しにくくなる調理器具を提供できる。また、セラミックス層には有機化合物を含んでいないので、高温下であっても硬度や非粘着性が低下することは無く、さらにその非粘着性により容易に汚れを拭き取ることができるので、強制的に汚れを落として傷がついてしまう問題も解消する。また、塗膜の表面へ載せた付着物を、２５０℃以上の加熱を１０分以上行って炭化させたとしても、その塗膜の表面に固着した炭化物は、加熱後冷えた状態で水に浸すか、或いは浸した水に中性洗剤を滴下するだけで、１分以内に拭き取ることができるので、調理器具としての清掃性を著しく向上させることができる。
【０００８】
請求項３の発明では、塗膜の表面へ載せた付着物を、２５０℃以上の加熱を１０分以上行って炭化させたとしても、その塗膜の表面に固着した炭化物は、加熱後冷えた状態で振動により落下するので、調理器具としての清掃性を一層著しく向上させることができる。
【０００９】
請求項４の発明では、粒体を主体にしたセラミックス層を形成することで、母材の表面に非粘着性と撥水性を有する膜が形成され、高硬度で傷がつきにくく、汚れが付着しにくくなる調理器具を提供できる。また、セラミックス層には有機化合物を含んでいないので、高温下であっても硬度や非粘着性が低下することは無く、さらにその非粘着性により容易に汚れを拭き取ることができるので、強制的に汚れを落として傷がついてしまう問題も解消する。また、被調理物から塗膜の表面へ油汚れが落ちて焦げ付いたとしても、その塗膜の表面に固着した油汚れは、加熱後冷えた状態で清掃補助具を使わずに落とせるので、調理器具としての清掃性を著しく向上させることができる。
【発明の効果】
【００１０】
請求項１の発明によれば、高硬度で傷が付きにくく、汚れが付着しにくい非粘着性を有し、汚れが拭き取りやすく清掃性に優れ、さらに不潔感を一掃した調理器具を提供できる。
【００１１】
請求項２の発明によれば、高硬度で傷が付きにくく、汚れが付着しにくい非粘着性を有し、汚れが拭き取りやすく清掃性に優れた調理器具を提供でき、さらに調理器具としての清掃性を著しく向上させることができる。
【００１２】
請求項３の発明によれば、調理器具としての清掃性を一層著しく向上させることができる。
【００１３】
請求項４の発明によれば、高硬度で傷が付きにくく、汚れが付着しにくい非粘着性を有し、汚れが拭き取りやすく清掃性に優れた調理器具を提供でき、さらに調理器具としての清掃性を著しく向上させることができる。
【図面の簡単な説明】
【００１４】
【図１】本発明の各実施形態に共通するオーブンレンジの扉を開いた状態の斜視図である。
【図２】同上、オーブンレンジに付属する調理器具としての角皿の斜視図である。
【図３】同上、オーブンレンジに付属する調理器具としての焼き皿の斜視図である。
【図４】同上、オーブンレンジに付属する調理器具としての焼き網の斜視図である。
【図５】同上、１回塗りによる塗膜の拡大断面図である。
【図６】同上、２回塗りによる塗膜の拡大断面図である。
【図７】本発明の第一の実施形態における塗膜の拡大断面図である。
【図８】本発明の第二の実施形態における塗膜の拡大断面図である。
【発明を実施するための形態】
【００１５】
以下、本発明における加熱調理器の好ましい実施形態を、添付図面に基づいて詳説する。
【００１６】
（１）各実施形態に共通する基本構成
図１は、各実施形態に共通するオーブンレンジ１を示している。加熱調理器としてのオーブンレンジ１は、本体となる加熱調理庫２に前面（正面）のみを開口した調理室１１が形成され、その調理室１１内に被調理物（図示せず）を収容する構成になっている。調理室１１の内壁面には、アルミナセラミックの微粉体を主成分とする有機化合物を含まない無機質素材の塗膜１２が、その全面にわたって塗布，形成してある。つまり、調理室１１の開口面を除く全ての面、すなわち底面，左側面，右側面，奥面，天面に塗膜１２を形成している。また、調理室１１の前面を覆う扉１６が、加熱調理庫２の前側に開閉可能に設けられ、扉１６の内側縁面に当接する加熱調理庫２の前縁面にも塗膜１２を形成している。
【００１７】
さらに、調理室１１の例えば上部には、加熱手段としてのヒータ８が設けられると共に、加熱調理庫２の内部には、別な加熱手段たるマイクロ波発生装置９が組み込まれており、ヒータ８からの輻射熱とマイクロ波発生装置９からのマイクロ波によって、調理室１１に収容した被調理物を加熱する構成となっている。
【００１８】
このオーブンレンジ１の調理室１１内には、被調理物を収容するための調理器具として、図２に示した角皿１３や、図３に示した焼きプレート１４や、図４に示した焼き網１５などが装着可能である。調理用皿として角皿１３や焼きプレート１４は、何れも被調理物を載置する平板状の底部４と、その底部４の周縁から立上がる枠状部５とによりトレイ状に形成される。また焼き網１５は、複数本の棒体を組み合わせてなり、被調理物を載置する網状の載置部６と、この載置部６の下方に延設する脚部７とにより構成される。これらの調理器具の表面にも、アルミナセラミックの微粉体を主成分とする有機化合物を含まない無機質素材の塗膜１２が形成してある。また、調理室１１の扉１６に対しても、調理室１１に面する内側面に塗膜１２が形成してある。
【００１９】
図５に示すように、セラミックス層となる前記塗膜１２は、アルミナセラミックの微粉体２１を主成分とする有機化合物を含まない無機質素材を溶解した液体２２を、母材３１の表面に塗布し乾燥させることによって形成したものである。アルミナセラミックの微粉体２１は、粒径１００ｎｍ以下、好ましくは５０ｎｍ以下である。これを溶解させる液体２２は、蒸発後に有機化合物を残さない液体、例えば水，アルコールその他の適切な溶剤を使用する。
【００２０】
塗膜１２の形成には、図５に示すような１回塗りの他に、図６に示すような２回塗りも可能である。詳細は後ほど説明するが、塗膜１２の形成は、図５に示すような１回塗りであれば、１０〜５０μｍの厚さに調整する。また、図６に示すようなベース塗膜層３２とトップ塗膜層３３からなる２回塗りであれば、それぞれ２０〜２５μの厚さで２回塗りする。
【００２１】
本実施形態によれば、調理室１１の内壁面や、調理器具（角皿１３，焼きプレート１４，焼き網１５）の表面や、扉１６の内側面に、アルミナセラミックの微粉体２１を主成分とする有機化合物を含まない無機質素材の塗膜１２を形成したことにより、これらの部位の表面硬度を高めて耐摩耗性を向上させ、汚れに対する非粘着性を高めて汚れを着きにくくし、同時に付着した汚れが容易に拭き取れて、清掃性に優れた加熱調理器や調理器具を実現することが可能になる。
【００２２】
なお本実施形態では、オーブンレンジ１について説明したが、アルミナセラミックの微粉体２１を主成分とする有機化合物を含まない無機質素材の塗膜１２は、他の加熱調理器、例えば、電子レンジの調理室の内壁面や扉の内側面に対しても形成することができ、またＩＨクッキングヒーターのグリル部の内壁面や扉の内側面、またグリル内の調理器具である受け皿や焼き網等の表面に対しても形成することができる。ここで、電子レンジの調理室やＩＨクッキングヒーターのグリル部を形成する本体が、被調理物を収容して加熱を行なう加熱調理庫に相当する。
【実施例】
【００２３】
平均粒径１０ｎｍのアルミナセラミック粉体（微粉体２１）をコーティングした実施例の角皿１３に対して、碁盤目試験をしたところ、４Ｈの鉛筆でも塗膜剥離が発生しなかった。また、０．１ｍｌ，０．２ｍｌの水滴の滴下試験を行ったが、水滴の広がりはいずれにも見られなかった。これに対して、比較例のシリコン系塗料をコーティングした角皿１３については、Ｈの硬度の鉛筆で塗膜剥離が見られた。また、水滴の若干の広がりが認められた。
【００２４】
卵，ソース，ケチャップ，砂糖，サラダ油，醤油，食酢，レモン，バター，焼き肉のたれを角皿１３にそれぞれ垂らし、オーブンレンジ１の調理室１１内に入れて３００℃，３０分の運転の後、中性洗剤で洗った後にタオルで拭き取る試験を行なった。その結果、アルミナセラミック粉体をコーティングした実施例の角皿１３では、そのいずれに対しても跡形なくきれいに拭き取ることができた。これに対して、比較例の角皿１３の場合、醤油，バターについてはきれいに拭き取ることができたが、卵，ソース，砂糖，サラダ油，食酢，レモン，焼き肉のたれについては少し跡形が残った。そして、ケチャップでは跡形が目立つ結果となった。
【００２５】
こうして、本実施形態の角皿１３の場合、表面硬度が強く、また汚れの付着がしにくく、また付着した汚れの拭き取りが容易であり、清掃性にも優れていることが確認できた。
【００２６】
（２）第一の実施形態
次に、上記実施形態を具体化した第一の実施形態について説明する。なお、以下の各実施形態では、上記実施形態と重複する説明は省略する。
【００２７】
図７において、前記母材３１は、アルミニウムや鉄などの金属，またはアルミニウムメッキや亜鉛メッキなどの表面処理鋼板からなる。母材３１の表面には、表面粗さが１．５〜６．５μｍ、好ましくは３〜５μｍの凹凸粗面４１が形成される。そして凹凸粗面４１の表面に、シリコン系（ＳｉＯ）やアルミナ系（ＡＬ２Ｏ３）の１０００ｎｍ以下、好ましくは１００ｎｍ以下の無機成分としての微粉体２１を主体にして、膜厚を５〜３５μｍ、好ましくは１０〜２５μｍとしたベース塗膜層３２を塗装し、そのベース塗膜層３２の上面に、シリコン系やアルミナ系の粒径が１０００ｎｍ以下、好ましくは１００ｎｍの無機成分としての微粉体２１を主体にして、膜厚を３〜３０μｍ、好ましくは２〜２５μｍとしたトップ塗膜層３３を重ねて塗装することで、膜厚８〜６５μｍ、好ましくは１５〜５０μｍのセラミックス層が、母材３１の表面に塗膜１２として形成される。
【００２８】
塗装前に、母材の塗装面をサンドブラス，アルミナブラスト，化学エッチングなどで粗面化し、その粗面へ塗装して粗面の凹凸と塗膜とのアンカー効果で塗膜を密着させることは、一般的な加工方法として知られている。但し、本発明のような１０００ｎｍ以下、好ましくは１００ｎｍ以下の無機成分としての微粉体２１を主体にした塗膜１２の場合、塗装される母材３１の表面粗さが非常に重要で、細かすぎても粗すぎても密着性が低下する。実験では、母材３１の表面粗さが１．５〜６．５μｍ、好ましくは３〜５μｍの凹凸粗面４１をブラスト加工で形成し、その凹凸粗面４１にベース塗膜層３２とトップ塗膜層３３とにより塗膜１２を形成して、テープ剥離試験（セロハンテープを貼り付けて、セロハンテープを急激に剥がしたときの塗膜の剥離を検査）や、碁盤目テープ剥離試験（カッターで１ｍｍ角の升目を１００枡切り込みセロハンテープを貼り付けて、セロハンテープを急激に剥がしたときの升目の塗膜の剥離を検査）を行った。その結果、両試験共に塗膜１２の剥離が無いことを確認できた。
【００２９】
また、オーブン庫となる加熱調理庫２の内部は、板状の母材３１により、天井面，左側面，右側面，底面，奥面の少なくとも５面の要素で構成され、図示されてはいないが、これらの各板状要素の端部が、溶接，カシメ，またはねじ止めなどの止着部材によって互いに固着された箱状の筐体を成す。
【００３０】
ここで、筐体にした後に加熱調理庫２の内面をブラストすると、加熱調理庫２の奥まった内面へのブラスト処理を行なう際に、その内面に予め形成される凹凸部や孔端部、及び各要素間の接合面の隙間などに、十分なブラストがかからず、粗面化が不足する問題があった。よって本実施形態では、加熱調理庫２を構成する各要素の端部を溶接や、カシメや、ねじ止めなどにより接合し固着する前に、前述したような表面粗さが１．５〜６．５μｍ、好ましくは３〜５μｍの凹凸粗面４１を形成するためのブラスト加工を施すことで、筐体にしてからブラストした場合の部分的な粗面化不足を防止する効果が得られる。
【００３１】
また加熱調理庫２として、上記各要素を接合・固着するときに、母材３１の表面に形成した凹凸粗面４１が、外力によって無くなってしまう可能性があるだけでなく、母材３１の表面に汚れが付着する可能性もあり、塗膜１２を塗装した後に密着性の低下要因となるリスクがある。そこで本実施形態では、加熱調理庫２を構成する各要素の端部を固着した後、塗膜１２を母材３１の表面に塗装する前に、再度ブラストを行って、加熱調理庫２内部の各表面を１．５〜６．５μｍ、好ましくは３〜５μｍの凹凸粗面４１で粗面化することで、そうした密着性の低下要因となるリスクを回避することが可能になる。
【００３２】
また図７では、ベース塗膜層３２へＣｒ，Ｍｎ，Ｆｅなどの無機成分の着色顔料３６を添加し、ベース塗膜層３２全体を着色してもよい。この着色顔料３６によって、母材３１表面に対する塗装の有無が容易に分かるため、ベース塗膜層３２の作業時に塗り忘れや、部分的に膜厚が薄くなる問題が改善できる。同様の着色は従来から知られているが、とりわけ耐熱性の高い無機成分の着色顔料３６を使用することで、塗膜１２の耐熱性を維持できる。また特に本発明では、膜厚の管理が性能確保のために重要な点であり、ベース塗膜層３２の塗装時に膜厚が厚すぎたり、薄すぎたりした場合に視認できて有効な方策となる。また、好ましくは黒系色の着色顔料３６を使用すれば、長期間使用時に汚れが目立ちにくくさらに良い。
【００３３】
図７では、ベース塗膜層３２と同様に、トップ塗膜層３３にも着色顔料３６が添加される。トップ塗膜層３３に添加する着色顔料３６は、ベース塗膜層３２よりも少なくするか、さもなければトップ塗膜層３３には顔料を添加しないようにしてもよく、何れの場合もトップ塗膜層３３を透明とすることで、ベース塗膜層３２とトップ塗膜層３３との境界面が容易に観測可能となる。また特に本発明では、前述のように膜厚の管理が性能確保のために重要な点であることから、トップ塗膜層３３を透明にすれば、トップ塗膜層３３の塗装時に膜厚が厚すぎたり、薄すぎたりした場合に視認できて有効な方策となる。さらに、トップ塗膜層３３の膜厚が薄い場合は、塗膜１２の表面にザラツキが生じ、逆にトップ塗膜層３３の膜厚が厚すぎれば、塗膜１２の透明感が強くなるので、それによりトップ塗膜層３３の膜厚と、ベース塗膜層３２を合計した塗膜１２の膜厚の視認が可能となる。また、塗膜１２の表面が透明感のある光沢面となり、外観品位が向上する効果もある。
【００３４】
図７では、トップ塗膜層３３へマイカ粒やアルミ粒などの光輝成分顔料３７を添加すれば、トップ塗膜層３３が粒状にキラキラ光り、さらにベース塗膜層３２とトップ塗膜層３３の境界面が一層容易に観測可能となる。また、塗膜１２としてメタリック調またはパール調の外観となり、外観品位がさらに向上する。
【００３５】
塗膜１２の形成に関し、ここではベース塗膜層３２の膜厚を３５μｍ以下、好ましくは２５μｍ以下にすることで、塗膜１２の焼成工程での加熱や、実際にオーブンレンジ１として使用した時の加熱冷却で、母材３１である金属と塗膜１２であるセラミックス層との熱膨張差から、塗膜１２の表面に生じる微細なクラックの発生を抑制する構成となっている。
【００３６】
ベース塗膜層３２の膜厚が３５μｍ以上になると、塗膜１２の表面に生じるクラック幅が大きくなり（３μｍ以上）、汚れがクラックに入って焦げ付き汚れが食いつき、炭化した汚れが拭取りにくくなる。また、そのクラック幅がさらに広くなり（５μｍ以上）、クラックが多くなると（複数本以上／１ｍｍ平方）、クラックの端部が掛けて、セロハンテープを貼り付けて、セロハンテープを急激に剥がしたときのテープ剥離試験で、粒状にセラミックス粒が剥離する現象が確認できた。実験の結果、ベース塗膜層３２の膜厚は３５μｍ以下、好ましくは２５μｍ以下がクラック発生が少ない結果となった。また、ベース塗膜層３２の膜厚が薄すぎる場合は、母材３１の隠蔽が悪くなり、母材３１が透けて見える恐れがあるため、実験では、５μｍ以上、好ましくは１０μｍが外観上良好な結果となった。
【００３７】
また、トップ塗膜層３３の膜厚を、３０μｍ以下、好ましくは２５μｍ以下とした結果も、上記同様に、クラックの発生を抑制し、テープ剥離試験でのセラミックスの粒状剥離現象を抑制するために有効な結果となった。また、トップ塗膜層３３の膜厚は薄すぎると、ベース塗膜層３２の隠蔽性が悪化し、ベース塗膜層３２が部分的に表面に露出した場合は、塗膜１２の表面にザラツキを生じ、また光沢が低下する他、撥水性低下要因となる。実験では、粒径が１０００ｎｍないし１００ｎｍの微粉体２１である場合、トップ塗膜層３３の平均膜厚を３μｍ以上、好ましくは５μｍ以上にすることで、ベース塗膜層３２を良好に隠蔽し、塗膜１２の表面のザラツキを抑制可能な結果となった。
【００３８】
上記結果によれば、ベース塗膜層３２とトップ塗膜層３３の合計膜厚を８〜６５μｍ、好ましくは１５〜５０μｍにすることにより、塗膜１２表面のクラックが少なく、テープ剥離でセラミックスの粒状剥離が無く、また塗膜１２表面のザラツキや光沢不足がない良好な外観が確保できる。
【００３９】
従来、オーブン加熱機能付きのオーブンレンジ１や電子レンジなどの加熱調理器における使用時には、調理加熱時に加熱調理庫２内に飛び散った被調理物の汚れが飛散して付着する問題があった。こうした汚れを簡単に落とせるように、加熱調理庫２内や調理器具にシリコン系やフッ素系などの有機化合物のコーティングを施しているが、非粘着性や撥水性が十分とはいえず、こびりついた汚れを付近や洗剤で擦り落とす手間があった。
【００４０】
しかし本実施形態では、粒径が１０００ｎｍ以下、好ましくは１００ｎｍ以下のアルミナセラミックスからなる微粒体２１を主体に、ナノレベルに微細で、高硬度なセラミックスの塗膜１２を形成することで、非粘着性と撥水性膜が形成され、傷がつきにくく、汚れが付着しにくくなる調理室１１や調理器具を提供できる。また、塗膜１２はセラミックスを主成分とし、シリコンやフッ素，ＰＥＳ，アクリルなどの有機化合物を含まないので、従来のように２３０℃を超えた高温であっても、有機化合物が軟化して硬度や非粘着性が低下することは無く、被調理物や調味料が付着して加熱で焦げ付いた場合でも、その非粘着性により容易に汚れを拭き取ることができることから、強制的に汚れを落として傷がついてしまう問題も解消可能となる。
【００４１】
ところで、セラミックスの塗膜１２を生成する方法として、有機塗料へセラミックス粉末を添加する方法は、有機化合物が表面へ露出し、上記効果が得られない。またセラミックスを溶射スプレーにて形成する方法は、母材３１の強度が問題となり、調理室１１内を形成する薄板板金では強度がもたない。しかも耐汚れ性や撥水性の良い、ナノサイズのセラミックス粉末層を形成することは困難である。そこで、本発明の各実施形態では、塗膜１２としてセラミックス薄膜を生成する手段として、ゾル−ゲル法を選定している。
【００４２】
具体的には、まず母材３１を６０℃に温め、次に母材３１の表面上にベース塗膜層３２を塗装して、６０℃で１０分間加熱し、トップ塗膜層３３を塗装する。トップ塗膜層３３を塗装した後、１２０℃または１５０℃まで３分以上、好ましくは５分以上かけて昇温させ、１２０〜２５０℃で５分以上、好ましくは１５０〜２２０℃で１５分以上加熱焼成して、セラミックス層となる塗膜１２を形成する。ここでの加熱焼成温度は、加熱調理時における調理室１１内の調理可能な最高加熱温度よりも低く設定され、またベース塗膜層３２やトップ塗膜層３３、または母材３１は、それらの成分の耐熱使用温度が、加熱調理時における前記最高加熱温度以下のものを選択する。こうすると、オーブンレンジ１の加熱調理時には塗膜１２を形成する際の焼成温度以上で、かつベース塗膜層３２やトップ塗膜層３３の成分、または母材３１の成分の耐熱使用温度以下の加熱温度を、調理可能な最高温度とすることができる。
【００４３】
塗膜１２の焼成時には、塗膜１２中の水分を脱水させ分子結合を活性化させる役割を果たすが、実験の結果、急速に昇温させると塗膜１２の表面にクラックが発生する要因が分かった。焼成温度（１２０℃または１５０℃）に到達させるまでの時間を３分以上、好ましくは５分以上かけてゆっくり昇温させることで、クラックの発生を抑制できる。
【００４４】
また、その後の焼成温度は、低温すぎると脱水作用が悪く、また高温すぎると表面クラックの発生要因となるため、１２０〜２５０℃、好ましくは１５０〜２２０℃に設定する。さらに、焼成時間が短いと十分に脱水や分子結合が進まないため、５分以上、好ましくは１５分以上加熱焼成することで、セラミックス層の密着性が向上し、テープ剥離試験での粒状剥離を無くすことができた。
【００４５】
焼成により完成した塗膜１２は、セラミックスの耐熱性を有し、加熱調理時に焼成温度より高温の１２０〜２５０℃以上の温度に耐え、セラミックス（塗膜１２）の耐熱温度、または母材３１の耐熱温度まで約４００℃（鉄系鋼板の場合）の高温に耐える。また、母材３１に耐熱ステンレスや、インコロイなどの耐熱鋼板を使用すれば約６００〜８００℃（セラミックスと母材のどちらかの耐熱温度限界まで）の高温に絶えるが、何れの場合もセラミックスが主体のため、有機化合物の溶解によるガスの発生などなく、例えば２５０〜８００℃のオーブンレンジ１の加熱にも耐える調理用皿（角皿１３，焼きプレート１４）や容器の他に、焼き網１５，調理室１１内面，扉１６のガラス（母材は耐熱ガラス）内面，調理室１１内底面のセラミックス板（オーブンレンジ１の例）表面，及びガス／電気コンロ用の調理器具などに応用可能である。
【００４６】
オーブンレンジ１や電子オーブンなどのオーブン機能を備えた加熱調理器では、加熱時における庫内温度、若しくは庫内に入れて使用する調理器具の使用温度を２５０℃以上、３００〜３５０℃などの４００℃以下にするのが一般的である。２５０℃とはオーブン加熱性能に必要な温度で、またさらに高温にできるほうが調理性能上好ましいが、調理器具としての耐熱温度の制約により、上限を４００℃以下としている。
【００４７】
ところで、背景技術のように調理器具をフッ素系の塗料で塗装した場合は、フッ素の耐熱温度（軟化）より２５０℃程度、また耐熱シリコン系の塗料で塗装した場合は４００℃以下程度が、その調理器具における通常の使用温度上限として設定されるが、こうした使用温度上限を超えた場合、有機化合物からなる塗料が軟化，溶解（分解），発煙，ガス発生などに至る場合があり、オーブンレンジ１から漏れたガスにより、小鳥などの小動物や人体に悪影響を及ぼす危険がある。このため、有機化合物からなる塗料を塗装した調理器具の場合、４００℃以下、好ましくは３５０℃以下に使用温度の上限を制限している。
【００４８】
しかし、加熱手段であるヒータ８やマイクロ波発生装置９の温度制御が故障したり、何らかの理由で加熱調理庫２内が異常加熱に陥ったりして、塗料の耐熱温度以上や４００℃以上に調理器具が加熱された場合に、上記ガス発生の懸念があった。
【００４９】
これに対して、本実施形態の塗膜１２は、アルミや鉄などの金属、またはアルミメッキや亜鉛メッキなどの表面処理鋼板からなる母材３１の表面に、主体としてのシリコン系やアルミナ系の無機成分を９０％以上、好ましくは９５％以上含んで形成され、またベース塗膜層３２とトップ塗膜層３３による２コートの場合に、トップ塗膜層３３に含まれる着色顔料３６は無機質成分を選定していることから、実際の使用時に塗膜１２からガスの発生が殆どなく、安全に使用可能となる。さらに、万一オーブンレンジ１が故障して異常加熱になったり、調理器具がガスや電気コンロで使用され、使用温度限度を超えた加熱を受けたりした場合でも、有機化合物の分解時のようなガスの発生が殆ど無く、安全性が向上する。
【００５０】
また、従来の有機化合物塗料の場合は、焼成温度を超えた温度での使用は困難で（フッ素は約４００℃で分解・溶解し、ガスが発生）、焼成温度を高温にする必要があったが、本実施形態ではゾル＝ゲル法でのセラミックス生成を選択しているため、焼成温度を２２０℃以下程度に低くすることができ、加熱焼成時には塗膜１２に含まれる主に水分が蒸発するだけで有毒ガスの発生がなく、安全で環境上の問題も無くなる。また、従来よりも低温で焼成可能なことから、焼成炉の消費エネルギーを少なくできる。
【００５１】
さらにセラミックスの特徴として、高温時の赤熱がなく、赤外線の放射および吸収効率が高く、調理器具として調理皿や容器に使用した場合は、高温時に熱の吸収が良くなる。また、加熱調理庫２の内面に使用した場合は、オーブンレンジ１の外面に備えたヒータ８からの加熱調理庫２内への熱放射効率が良くなり、加熱効率がアップする。加熱調理庫２の内面と、その加熱調理庫２内で使用する調理皿や容器の両方に応用すれば、ヒータ８からの熱放射改良と、調理皿や容器の熱吸収改良の相乗効果によって、調理性能を向上させることが可能となる。
【００５２】
ところで、調理器具としての調理皿や容器は、その表面に光沢があり、平滑面を有することから、表面に指に触れたときに、指の皮脂が付着し、指紋の後が残る問題がある。清掃した後に指跡（指紋）が付着すると、不潔感があり好ましくない。指紋付着を防止する透明コーティングを母材３１の表面に形成する方法もあるが、耐熱温度が２００℃以下程度で実用範囲が限られ、２３０〜２５０℃のオーブン用には使用ができない。また、商品を販売店で展示したり、顧客が皿や容器に触れたりしたときに、指紋が付着したままとなり、次に商品を見た顧客が不潔感を感じ、販売上大きな問題となる場合がある。
【００５３】
そこで本実施形態では、角皿１３，焼きプレート１４，焼き網１５などの調理器具や、加熱調理庫２の母材３１の表面に、シリコン系やアルミナ系などのセラミックス粒体で、粒径が１０００ナノないし１００ナノ以下の粒子としての微粉体２１を使用した塗膜１２を形成し、また塗装面に指で触れたときに、指紋の付着が無いか、付着した場合に空拭きにて指紋が拭取れるようなセラミックス成分を、その塗膜１２の微粉体２１に選定したことにより、指紋が付着しても容易に拭取れ、前記の問題を解消することが可能となる。
【００５４】
これにより、図１に示すオーブンレンジ１はもとより、他のオーブン機能を備えた電子レンジや、グリル加熱機能を備えた電子レンジや、魚焼き器などの加熱調理器と、この加熱調理器に付属する調理器具（角皿１３，焼きプレート１４，焼き網１５）において、セラミックスの耐熱性と、微細ナノサイズ膜での非粘着性（汚れが付きにくい）を両立し、かつ従来のシリコンやフッ素のコーティングの様に、機器が故障した場合などでの異常加熱時に、有機機化合物が溶解，分解して、有害ガスが発生する問題や、低温では非粘着性があるものの、高温になると軟化して非粘着性が悪化する欠点をなくすことができる。さらに、微粉体２１によるセラミックスが主体膜なので高硬度で傷がつきにくく、オーブンレンジ１の高温加熱で、塗膜１２の表面に汚れが焦げ付いた場合でも、容易に炭化物を除去し傷付きが防止できる。
【００５５】
また、セラミックスは熱放射効率が高く、調理室１１の外面に備えたヒータ８から、オーブン庫である調理室１１の内面（底面，左側面，右側面，奥面，天面）への熱放射が高まり、オーブンレンジ１としての調理性能が向上する。しかも、塗膜１２は高温時も非粘着性が確保できるので、例えばキッチンペーパーを調理用皿（角皿１３や焼きプレート１４）に敷いて調理をしたり、調理用皿に油を敷いて調理したりするなどの後始末を考慮した手間が無くなり、油を使わないか、油を減らした健康に良い調理を行なうことができる。
【００５６】
そして、こうしたナノセラミックスの塗膜１２は、調理室１１の内面のみならず、調理室１１内に収容する調理器具の表面に塗装して施すのが好ましい。従来は、調理室１１と調理器具との双方の接触部に汚れや、調味料の焦げ付きが生じやすく、その焦げ付きが隙間に固まって調理器具が調理室１１内にくっつき、調理室１１内から調理器具を取り出しにくくなるが、調理器具の両接触部に、コーティングを施すことで隙間に入った調味料などが高温加熱で焦げ付いた場合でも容易に調理用具の着脱ができる。
【００５７】
このように、本実施形態における調理器具は、金属または表面処理鋼からなる母材３１の表面に、シリコン系またはアルミナ系のセラミックス粒体（微粉体２１）を主体にしたセラミックス層としての塗膜１２を塗装形成し、受熱温度が２５０℃以上、４００℃以下または塗膜１２または母材１３の耐熱温度以下の範囲で、ガスの発生が殆どないセラミックス成分を、塗膜１２の微粉体２１として選定している。
【００５８】
ここでいう「ガスの発生が殆どない」とは、ベンゼンやトルエンなどの芳香族系溶剤からの加熱分解ガスや、有毒ガスなどのガス発生がない、ＲｏＡＳ規制を超えない程度のものを意味する。
【００５９】
この場合、微粒体２１を主体にしたセラミックスの塗膜１２を形成することで、母材３１の表面に非粘着性と撥水性を有する膜が形成され、高硬度で傷がつきにくく、汚れが付着しにくくなる調理器具を提供できる。また、塗膜１２には有機化合物を含んでいないので、高温下であっても硬度や非粘着性が低下することは無く、さらにその非粘着性により容易に汚れを拭き取ることができるので、強制的に汚れを落として傷がついてしまう問題も解消する。そのため、高硬度で傷が付きにくく、汚れが付着しにくい非粘着性を有し、汚れが拭き取りやすく清掃性に優れた調理器具を提供できる。
【００６０】
また、オーブン加熱性能を損なわずに、且つ調理器具における通常の使用温度を超えないように、調理器具を加熱して実際に使用したときに、塗膜１２からガスの発生が殆どない。また、通常の使用温度を超えた加熱を受けたりした場合でも、有機化合物の分解時のようなガスの発生が殆どないため、安全に使用可能な調理器具を提供できる。
【００６１】
また本実施形態では、調理加熱前の塗膜１２の表面に指を触れたときに、指紋の付着が無いか、或いは空拭きで付着した指紋が拭き取れるようなセラミックス成分を、塗膜１２の微粉体２１として選定している。すなわちここでのセラミックス成分は、塗装前には皮脂成分（指紋油）の粒子径以下の粒子径を有しており、塗装後には皮脂成分が引っ掛からない大きさの径，幅，深さの窪み，隙間などで平滑な表面をもつ塗膜１２が構成されるようなセラミックス粒体（微粒体２１）を主成分としたものである。
【００６２】
この場合も上述したように、高硬度で傷が付きにくく、汚れが付着しにくい非粘着性を有し、汚れが拭き取りやすく清掃性に優れた調理器具を提供できる。また、塗膜１２の表面に指を触れたときに指紋が付着しても、その指紋を乾拭きで容易に拭取ることができ、不潔感を一掃することができる。
【００６３】
その他、本実施形態では、金属または表面処理鋼からなる母材３１の表面に、シリコン系またはアルミナ系の粒径が１０００ｎｍ以下である無機成分としての微粉体２１を主体に、膜厚を５〜３５μｍとしたベース塗膜層３２と、シリコン系またはアルミナ系の粒径が１０００ｎｍ以下である無機成分としての微粉体２１を主体に、膜厚を３〜３０μｍとしたトップ塗膜層３３を重ねて塗装し、膜厚８〜６５μｍのセラミックス層を塗膜１２として形成している。
【００６４】
この場合、粒径が１０００ｎｍ以下の微粒体２１を主体にしたセラミックスの塗膜１２を形成することで、母材３１の表面に非粘着性と撥水性を有する膜が形成され、高硬度で傷がつきにくく、汚れが付着しにくくなるオーブンレンジ１の調理室１１や調理器具を提供できる。また、塗膜１２には有機化合物を含んでいないので、高温下であっても硬度や非粘着性が低下することは無く、さらにその非粘着性により容易に汚れを拭き取ることができるので、強制的に汚れを落として傷がついてしまう問題も解消する。そのため、高硬度で傷が付きにくく、汚れが付着しにくい非粘着性を有し、汚れが拭き取りやすく清掃性に優れたオーブンレンジ１の調理室１１や調理器具を提供できる。
【００６５】
また、ベース塗膜層３２の膜厚を３５μｍ以下とし、トップ塗膜層３３の膜厚を３０μｍ以下とすることで、塗膜１２の表面に生じる微細なクラックの発生を抑制して、テープ剥離試験でのセラミックスの粒状剥離現象を抑制することができ、ベース塗膜層３２の膜厚を５μｍ以上とすることで、母材３１を隠蔽して良好な外観を得ることができ、トップ塗膜層３３の膜厚を３μｍ以上とすることで、ベース塗膜層３２を隠蔽して良好な外観を保ちつつ、塗膜１２の表面のザラツキを抑制することができる。
【００６６】
また本実施形態では、ベース塗膜層３２へ無機成分の顔料３６を添加して着色を施している。こうすると、母材３１表面に対する塗装の有無が容易に分かるようになり、ベース塗膜層３２の塗装時に膜厚が厚すぎたり、薄すぎたりした場合に視認ができる。また、塗膜１２の耐熱性を維持できる。
【００６７】
また本実施形態では、トップ塗膜層３３の着色顔料３６の添加量を、ベース塗膜層３２の着色顔料３６の添加量より少なくするか、さもなければトップ塗膜層３３に着色顔料を添加しないようにし、トップ塗膜層３３を透明に形成している。
【００６８】
この場合、トップ塗膜層３３を透明とすることで、ベース塗膜層３２とトップ塗膜層３３との境界面が容易に観測可能となり、トップ塗膜層３３の塗装時に膜厚が厚すぎたり、薄すぎたりした場合に視認ができる。さらに、トップ塗膜層３３の膜厚が薄い場合は、塗膜１２の表面にザラツキが生じ、トップ塗膜層３３の膜厚が厚すぎれば、塗膜１２の透明感が強くなるので、それによりトップ塗膜層３３の膜厚と、ベース塗膜層３２を合計した塗膜１２の膜厚の視認が可能となる。また、塗膜１２の表面が透明感のある光沢面となり、外観品位が向上する。
【００６９】
また本実施形態では、トップ塗膜層３３へ光輝成分顔料３７を添加し、トップ塗膜層３３をメタリック調またはパール調の外観としている。それにより、トップ塗膜層３３が粒状にキラキラ光り、ベース塗膜層３２とトップ塗膜層３３の境界面が一層容易に観測可能となる。また、塗膜１２として外観品位がさらに向上する。
【００７０】
また本実施形態では、トップ塗膜層３３の塗装後に、１２０℃または１５０℃まで３分以上かけて昇温させ、１２０〜２５０℃で５分以上加熱焼成して、セラミックス層としての塗膜１２を形成し、加熱調理時にはその加熱焼成した温度以上で、かつベース塗膜層３２やトップ塗膜層３３の成分、または母材３１の成分の耐熱使用温度以下の加熱温度を、調理可能最高温度としている。
【００７１】
この場合、トップ塗膜層３３の塗装後に、１２０℃または１５０℃まで３分以上かけて昇温させることで、塗膜１２の表面におけるクラックの発生を抑制できる。またその後で、１２０〜２５０℃で５分以上加熱焼成することで、塗膜１２の密着性が向上し、テープ剥離試験での粒状剥離を無くすことができる。焼成により完成した塗膜１２は、ベース塗膜層３２やトップ塗膜層３３の成分、または母材３１の成分の耐熱使用温度以下であれば、焼成温度よりも高温の温度に耐え、有機化合物の溶解によるガスの発生も無い。また、焼成時には主に水分が蒸発するだけで、有毒ガスの発生がないため、安全で環境上の問題も無く、しかも低温で焼成可能なことから、焼成炉の消費エネルギーを少なくできる。
【００７２】
また本実施形態では、加熱調理庫２と調理器具（角皿１３，焼きプレート１４，焼き網１５）とを備えた加熱調理器としてのオーブンレンジ１において、上述したセラミックス層としての塗膜１２を、加熱調理庫２の内面部または調理器具の表面部に形成している。
【００７３】
このようにすることで、塗膜１２を形成したことによる効果を、加熱調理庫２の内面部や調理器具の表面部にも適用させることができる。
【００７４】
さらに本実施形態では、加熱調理庫２と調理器具とを備えた加熱調理器としてのオーブンレンジ１において、これらの加熱調理庫２や調理器具の露出面は、金属または表面処理鋼からなる母材３１の表面に、表面粗さが１．５〜６．５μｍの凹凸粗面４１が形成され、この凹凸粗面４１に前記塗膜１２を形成している。
【００７５】
このようにすることで、母材３１から塗膜１２が容易に剥離しないようにして、母材３１と塗膜１２との密着性を高めることができる。
【００７６】
また、本実施形態の加熱調理庫２は、母材３１により天井面，左側面，右側面，底面，奥面の５面の要素で構成され、これらの各要素の端部を固着してなり、各要素を固着する前に、母材３１の表面に凹凸粗面４１を形成している。
【００７７】
この場合、加熱調理庫２となる各要素の端部を固着した後で、その内面に凹凸粗面４１を形成しようとすると、粗面化が不足する場合があるが、各要素の端部を固着する前に、母材３１の表面に凹凸粗面４１を形成することで、そうした粗面化の不足を解消できる。
【００７８】
また本実施形態では、加熱調理庫２となる各要素を固着した後の塗膜１２を塗装する前に、母材３１の表面に凹凸粗面４１を再度形成している。
【００７９】
このように、加熱調理庫２を構成する各要素を固着した後、母材３１の表面に塗膜１２を塗装する前に、再度その表面を凹凸粗面４１で粗面化することで、塗膜１２を塗装した後に密着性の低下要因となるリスクを回避できる。
【００８０】
（３）第二の実施形態
次に、本発明における第二の実施形態について説明する。図８に示すように、本実施形態は上記第一の実施形態で示したベース塗膜層３２とトップ塗膜層３３とによる２コートの塗膜１２を、１コートで形成したものである。塗膜１２は、下限８μｍ以上、好ましくは下限１５μｍ以上、上限６５μｍ以下、好ましくは上限５０μｍ以下のセラミックス層として、母材３１の表面に形成される。この場合も、塗膜１２の表面クラックを少なくし、テープ剥離試験での粒状剥離を防止し、外観にメタリックやパールはできないが、加熱調理庫２内や調理器具の清掃性など基本機能の改善を図ることができる。
【００８１】
また、塗膜１２へＣｒ，Ｍｎ，Ｆｅなどの無機成分の着色顔料３６を添加し、塗膜１２全体を着色してもよい。この着色顔料３６によって、母材３１表面に対する塗装の有無が容易に分かるため、塗膜１２の作業時に塗り忘れや、部分的に膜厚が薄くなる問題が改善できる。同様の着色は従来から知られているが、とりわけ耐熱性の高い無機成分の着色顔料３６を使用することで、塗膜１２の耐熱性を維持できる。また特に本発明では、膜厚の管理が性能確保のために重要な点であり、塗膜１２の塗装時に膜厚が厚すぎたり、薄すぎたりした場合に視認できて有効な方策となる。また、好ましくは黒系色の着色顔料３６を使用すれば、長期間使用時に汚れが目立ちにくくさらに良い。その他の構成は、第一の実施形態と共通しているが、第二の実施形態のような凹凸粗面４１を母材３１の表面に形成してもよい。
【００８２】
このように本実施形態では、金属または表面処理鋼からなる母材３１の表面に、シリコン系またはアルミナ系の粒径が１０００ｎｍ以下である無機成分としての微粉体２１を主体にして、膜厚８〜６５μｍのセラミックス層を塗膜１２として形成している。
【００８３】
この場合も、粒径が１０００ｎｍ以下の微粒体２１を主体にしたセラミックスの塗膜１２を形成することで、母材３１の表面に非粘着性と撥水性を有する膜が形成され、高硬度で傷がつきにくく、汚れが付着しにくくなるオーブンレンジ１の調理室１１や調理器具を提供できる。また、塗膜１２には有機化合物を含んでいないので、高温下であっても硬度や非粘着性が低下することは無く、さらにその非粘着性により容易に汚れを拭き取ることができるので、強制的に汚れを落として傷がついてしまう問題も解消する。そのため、高硬度で傷が付きにくく、汚れが付着しにくい非粘着性を有し、汚れが拭き取りやすく清掃性に優れたオーブンレンジ１の調理室１１や調理器具を提供できる。
【００８４】
また本実施形態では、塗膜１２へ無機成分の顔料３６を添加して着色を施している。こうすると、母材３１表面に対する塗装の有無が容易に分かるようになり、塗膜１２の塗装時に膜厚が厚すぎたり、薄すぎたりした場合に視認ができる。また、塗膜１２の耐熱性を維持できる。
【００８５】
こうした特徴に加えて、本実施形態では、非調理時における表面の鉛筆硬度が４Ｈ以上、好ましくは６Ｈ以上となり、オーブンレンジ１の加熱調理時における塗膜１２の受熱温度が２３０℃以上、好ましくは２５０℃以上で、被加熱中における表面の鉛筆硬度の低下が、非調理時に対して１Ｈ以内、好ましくは鉛筆硬度の低下が無く、シリコン系やアルミナ系の粒径が１０００ｎｍ以下、好ましくは１００ｎｍ以下のアルミナセラミックス粒体（微粉体２１）を選定したセラミックス層を、母材３１の表面に塗膜１２として形成する。また、シリコン系またはアルミナ系の無機成分が９０％以上、好ましくは９５％以上となるように塗膜１２を構成する。これにより、塗膜１２表面の鉛筆硬度は非調理時の初期に６Ｈ以上を有し（実験では９Ｈ）、またセラミックスが主体のため、２３０℃，２５０℃，３００℃，３５０℃の温度下でも、実験の結果では塗膜１２表面の鉛筆硬度は殆ど低下せず、母材３１が鉄やアルミメッキ鋼板などの場合は、母材３１の耐熱温度限界の４００℃まで、塗膜１２の非粘着性が実用に耐える鉛筆硬度が確保できた。母材３１として、さらに耐熱性の高いインコロイや、インコネルや、耐熱ステンレスなどを選定すれば、塗膜１２表面の硬度を低下させることなく、６００℃〜８００℃の実用耐熱温度に耐えることが可能となる。
【００８６】
これにより、調理物を調理器具（角皿１３，焼きプレート１４，焼き網１５）に載せて、調理室１１に入れ、２３０℃以上の高温で加熱調理しても、調理物から流れ出た油や、醤油や、ケチャップなどの付着物が塗膜１２の表面に焦げ付いたときに、その焦げ付きを容易に剥がすことが可能となった。
【００８７】
また、醤油，ソース，ケチャップを３５０℃で加熱し、調理器具表面の塗膜１２に焦げ付かせた場合に、その焦げ付きを冷めてから拭き取るだけで簡単除去できた。さらに、ヘラを使った場合でも、本実施形態での塗膜１２表面の鉛筆硬度が、通常の有機化合物塗料の２Ｈ〜３Ｈに比べて、倍以上の６Ｈ以上あるため、塗膜１２の表面に傷が付かず、繰り返して使っても性能の低下がなかった。
【００８８】
本実施形態の実験を、オーブンレンジ１の調理皿（例えば、焼きプレート１４）と、加熱調理庫２の内部で行った。塗膜１２を形成した調理皿の調理面と加熱調理庫２の内面へ、付着物として市販のソース，ケチャップを塗り、加熱調理庫２の内部を３００℃で３０分間加熱して、これらのソースやケチャップを焦げ付かせ、清掃を行った。その結果、本実施形態では焦付き（炭化物）が手で軽く除去できたものの、従来品は焦げ付きが簡単には除去できず、明確な差異が確認できた。また、調理皿の焦付きは、その調理皿を振動させるだけで焦付き（炭化物）が剥れることが確認できた。
【００８９】
また従来、１７０℃程度でクッキーなど焼くときに、塗膜に含まれる有機化合物の軟化に伴い、被調理物である焼きあがったクッキーが塗膜にくっついてしまう難点があったが、本実施形態の調理皿や容器（調理器具）を使った場合には、塗膜１２に被調理物がくっつくことは無かった。
【００９０】
なお、付着物としては上記小麦粉を主原料としたクッキーの他に、例えば卵を原料とした玉子焼きなどのあらゆる被調理物を含み、その炭化物が手で軽く除去できたり、振動で剥がれればよい。
【００９１】
本実施形態の別な実験を、同様にオーブンレンジ１の調理皿で行った。調理皿の上に焼き網１５を置き、焼き網１５の上へ被調理物である秋刀魚を載せて、加熱調理庫２内の上面に搭載したヒータ８によるグリル加熱で、秋刀魚を焼いた（秋刀魚の表側２５分、続けて裏側２５分）。次に、別な被調理物である鳥ももを、焼き網１５の上に載せてオーブン２５０℃で４０分間焼き、その後、オーブン（空焼き３５０℃）で３０分加熱し、秋刀魚や鳥ももから調理皿に落ちた油を、その調理皿に焦げ付かせた後、２０分間放置し冷却した。
【００９２】
本実施形態では、調理皿の表面に塗膜１２が形成されているので、調理皿に付着した油汚れは、調理皿を水に浸すか、或いはその浸した水に中性洗剤を滴下し、タワシやスポンジ，スコッチブライト（登録商標），クレンザーなどの清掃補助具を使わずに手で落とせることが確認できた。
【００９３】
なお、各実施形態に共通して、塗膜１２の膜厚が厚くなると、母材３１とセラミックス層である塗膜１２との熱膨張差で、塗膜１２にクラックが生じやすくなる。一方、塗膜１２の膜厚が薄くなると、母材３１の塗膜１２による隠蔽性が低下し、母材３１が透けて見える、よって、膜厚は８〜６５μｍ、好ましくは１５〜５０μｍとしているが、加熱調理庫２の内部奥面（開口面の対向面）は、光が入りにくく隠蔽性が低下しても外観上の支障はないことから、他の部位よりも薄めの膜厚で塗膜１２を形成し、塗料の使用量を低減することが可能である。
【００９４】
このように、本実施形態では、金属または表面処理鋼からなる母材３１の表面に、シリコン系またはアルミナ系のセラミックス粒体（微粉体２１）を主体にしたセラミックス層としての塗膜１２を塗装した調理器具において、塗膜１２の表面へ載せた付着物を、２５０℃以上の加熱を１０分以上行って炭化させたときに、加熱後冷えた状態で、塗膜１２の表面に固着した炭化物が水に浸すか、或いは浸した水に中性洗剤を滴下して、１分以内に拭き取れるようなセラミックス成分を、塗膜１２の微粉体２１として選定している。
【００９５】
すなわちここでのセラミックス成分は、塗装前には付着した食材要素の粒子径以下の粒子径を有しており、塗装後には食材要素が引っ掛からない大きさの径，幅，深さの窪み，隙間などで平滑な表面をもつ塗膜１２が構成されるようなセラミックス粒体（微粒体２１）を主成分としたものである。
【００９６】
この場合も、微粒体２１を主体にしたセラミックスの塗膜１２を形成することで、母材３１の表面に非粘着性と撥水性を有する膜が形成され、高硬度で傷がつきにくく、汚れが付着しにくくなる調理器具を提供できる。また、塗膜１２には有機化合物を含んでいないので、高温下であっても硬度や非粘着性が低下することは無く、さらにその非粘着性により容易に汚れを拭き取ることができるので、強制的に汚れを落として傷がついてしまう問題も解消する。そのため、高硬度で傷が付きにくく、汚れが付着しにくい非粘着性を有し、汚れが拭き取りやすく清掃性に優れた調理器具を提供できる。
【００９７】
さらに、塗膜１２の表面へ載せた付着物を、２５０℃以上の加熱を１０分以上行って炭化させたとしても、その塗膜１２の表面に固着した炭化物は、加熱後冷えた状態で水に浸すか、或いは浸した水に中性洗剤を滴下するだけで、１分以内に拭き取ることができるので、調理器具としての清掃性を著しく向上させることができる。
【００９８】
また本実施形態では、塗膜１２の表面へ載せた付着物を、２５０℃以上の加熱を１０分以上行って炭化させたときに、加熱後冷えた状態で、塗膜１２の表面に固着した炭化物が振動で落下するようなセラミックス成分を、塗膜１２の微粉体２１として選定している。
【００９９】
したがって、この場合はさらに、塗膜１２の表面へ載せた付着物を、２５０℃以上の加熱を１０分以上行って炭化させたとしても、その塗膜１２の表面に固着した炭化物は、加熱後冷えた状態で振動により落下するので、調理器具としての清掃性を一層著しく向上させることができる。
【０１００】
また本実施形態では、秋刀魚や鳥もも焼きなどの被調理物を調理し、その被調理物から塗膜１２の表面へ油汚れが落ちて焦げ付いたときに、加熱後冷えた状態で、塗膜１２の表面に固着した油汚れが水に浸すか、或いは浸した水に中性洗剤を滴下して、清掃補助具を使わずに落とせるようなセラミックス成分を、塗膜１２の微粉体２１として選定している。
【０１０１】
すなわちここでのセラミックス成分は、塗装前には付着した食材要素の粒子径以下の粒子径を有しており、塗装後には食材要素が引っ掛からない大きさの径，幅，深さの窪み，隙間などで平滑な表面をもつ塗膜１２が構成されるようなセラミックス粒体（微粒体２１）を主成分としたものである。
【０１０２】
したがって、この場合も高硬度で傷が付きにくく、汚れが付着しにくい非粘着性を有し、汚れが拭き取りやすく清掃性に優れた調理器具を提供できる他に、被調理物から塗膜１２の表面へ油汚れが落ちて焦げ付いたとしても、その塗膜１２の表面に固着した油汚れは、加熱後冷えた状態で清掃補助具を使わずに落とせるので、調理器具としての清掃性を著しく向上させることができる。
【０１０３】
なお、本発明は上述した各実施形態に限定されるものではなく、本発明の趣旨を逸脱しない範囲で種々の変更可能である。例えば、塗膜１２の組成は、アルミナセラミックス粉体を主成分としていれば、他のセラミックス粉体が若干量混入されていてもかまわない。また調理器具として、例えば図示した角皿１３や焼きプレート１４よりも深皿状の調理用容器を用い、その調理用容器に上述した塗膜１２を形成してもよい。その他、上記各実施形態の特徴を適宜組み合わせても構わない。
【符号の説明】
【０１０４】
１２  塗膜（セラミックス層）
２１  微粉体（セラミックス粒体）
３１  母材
【図１】
2015110003.tif 000003
【図２】
2015110003.tif 000004
【図３】
2015110003.tif 000005
【図４】
2015110003.tif 000006
【図５】
2015110003.tif 000007
【図６】
2015110003.tif 000008
【図７】
2015110003.tif 000009
【図８】
2015110003.tif 000010